ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глина монтмориллонитовая 62,0-72,0; уголь 5,0-6,0; доломит 6,0-10,0; зола ТЭС 16,0-20,0; жидкое натриевое стекло 1,0-2,0 [1].
Задачей изобретения является повышение водостойкости пористого заполнителя, полученного из шихты.
Технический результат достигается тем, что в шихте для производства пористого заполнителя, содержащей глину монтмориллонитовую, доломит, жидкое натриевое стекло, компоненты находятся при следующем соотношении, мас.%: глина монтмориллонитовая 73,0-75,0; доломит 5,0-6,0; жидкое натриевое стекло 20,0-21,0.
В таблице приведены составы шихты для производства пористого заполнителя.
Таблица
Компоненты
Состав, мас.%:
1
2
Глина монтмориллонитовая
75,0
73,0
Доломит
5,0
6,0
Жидкое натриевое стекло
20,0
21,0
Коэффициент размягчения
~0,85
~0,85
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах. Доломит размалывают до порошкообразного состояния, добавляют глину монтмориллонитовую, жидкое натриевое стекло и смешивают. Из полученной шихты формуют гранулы размером 20-40 мм, которые сушат до влажности не более 6 % и обжигают при температуре 960-980 °С.
Источники информации
1. RU 2408559, 2011.